(57)【要約】      （修正有）【課題】周波数が８００ＭＨｚから５ＧＨｚの周波数帯で、２次元での通信が可能となる具体的な通信用フレキシブルシート構造体を提供する。【解決手段】シート構造体の厚さが１．５ｍｍ以下である繊維構造体からなり、かつ該繊維構造体が下記の上層、中層および下層の３つの層から構成されている通信用フレキシブルシート構造体。上層：導電性能を有する層であり、該層には導電部と非導電部が存在し、該導電部の割合が８％から４５％であり、導電部が完全に途切れることなく連続し、その電気抵抗値が１ｍ２あたり５Ω以下である層。中層：周波数８００ＭＨｚから５ＧＨｚでの誘電正接が０．０１以下である層。下層：全面に導電性を有し、１ｍ２あたりの電気抵抗値が１Ω以下である層。【選択図】図１
2008160615.tif 000002
【特許請求の範囲】
【請求項１】
シート構造体の厚さが１．５ｍｍ以下である繊維構造体からなり、かつ該繊維構造体が下記の上層、中層および下層の３つの層から構成されていることを特徴とする、通信用フレキシブルシート構造体。
上層：導電性能を有する層であり、該層には導電部と非導電部が存在し、該導電部の割合が８％から４５％であり、導電部が完全に途切れることなく連続し、導電部の電気抵抗値が１ｍ２あたり５Ω以下である層。
中層：周波数８００ＭＨｚから５ＧＨｚでの誘電正接が０．０１以下である層。
下層：全面に導電性を有し、１ｍ２あたりの電気抵抗値が１Ω以下である層。
【請求項２】
上層の導電部が格子状であり、格子の線幅が０．５ｍｍから１．５ｍｍ、線間隔が５ｍｍから１０ｍｍである請求項１記載の通信用フレキシブルシート構造体。
【請求項３】
シート全体の目付が３５０ｇ／ｍ２から５５０ｇ／ｍ２であって、かつ各層が織物、編物、または不織布からなる請求項１または２記載の通信用フレキシブルシート構造体。
【請求項４】
曲げ反発性が６０％未満である請求項１から３いずれかに記載の通信用フレキシブルシート構造体。
【発明の詳細な説明】
【技術分野】
【０００１】
本発明は、衣服としても使用可能なほどのフレキシブル性を持ち合わせた２次元的な広がりを持つ通信用シート構造体であって、情報通信機器がその表面に接触もしくは近接することで、当該通信機器との間で通信を行ったり、複数の情報通信機器がその表面に接触もしくは近接している場合に、これらの間の通信を中継するのに最適な通信用フレキシブルシート構造体に関するものである。
【背景技術】
【０００２】
近年、インターネットに代表されるコンピューター通信網や情報ネットワークの利用が一般家庭・企業などを問わずに普及、一般化し増加してきている。最も一般的な利用形態は、パソコンなどにＬＡＮケーブルを直接接続したり、無線を用いて接続したりしてＬＡＮ（Ｌｏｃａｌ
Ａｒｅａ Ｎｅｔｗｏｒｋ）を形成しＬＡＮ内のコンピューターからインターネットなどのネットワークへのアクセスを可能としている。そのような中にあって、ＬＡＮケーブルを用いる場合は、このケーブルが家屋やオフィス内に引き回され、歩行の妨げになったり、美観上の問題となる。また、無線ＬＡＮを用いる場合、電波の放射を用いて通信を行うため、情報漏洩や不正アクセスなどのセキュリティ上の問題がある。
【０００３】
そこで、通信手段を２次元にし、２次元上の通信媒体を用いることでこれら問題が解決できることが、特許文献１（特開２００４−７４４８号公報）、特許文献２（特開２００６−１９９７９号公報）に示されている。
ここで、通信を行う場合、その通信に使用する周波数を設定し通信を行わなければならないが、いずれの従来技術でも通信する際の周波数が規定されていない。２次元にて通信を行うには、２次元通信用シート媒体内に電磁エネルギーを閉じ込め、そのエネルギーを利用しなければならない。
また、服やかばん、腕時計のように身につけて利用するウェアラブルコンピューターの研究が盛んに行われており、センサーと無線通信機能を組み込んで遠隔地から健康状態を把握できるような衣服も研究されている。しかしながら、このような衣服として使用できる通信媒体に関しても、具体的な仕様が決まっていない。
このような中で、本発明者は、８００ＭＨｚ〜５ＧＨｚの周波数において上記通信用シート媒体内にエネルギーを閉じ込め２次元にて通信が可能であることを見出した。
【特許文献１】特開２００４−７４４８号公報
【特許文献２】特開２００６−１９９７９号公報
【発明の開示】
【発明が解決しようとする課題】
【０００４】
本発明は、周波数が８００ＭＨｚから５ＧＨｚであり、この周波数帯で、２次元での通信が可能となる具体的な通信用フレキシブルシート構造体を提供することにある。
【課題を解決するための手段】
【０００５】
本発明は、シート構造体の厚さが１．５ｍｍ以下である繊維構造体からなり、かつ該繊維構造体が下記の上層、中層および下層の３つの層から構成されていることを特徴とする、通信用フレキシブルシート構造体（以下「シート構造体」ともいう）に関する。
上層：導電性能を有する層であり、該層には導電部と非導電部が存在し、該導電部の割合が８％から４５％であり、導電部が完全に途切れることなく連続し、導電部の電気抵抗値が１ｍ２あたり５Ω以下である層。
中層：周波数８００ＭＨｚから５ＧＨｚでの誘電正接が０．０１以下である層。
下層：全面に導電性を有し、１ｍ２あたりの電気抵抗値が１Ω以下である層。
【発明の効果】
【０００６】
本発明の通信用フレキシブルシート構造体を用いることで、ケーブルや無線を使わずに通信でき、衣服としても使用可能となる。
【発明を実施するための最良の形態】
【０００７】
以下、本発明を詳細に説明する。
本発明の通信用フレキシブルシート構造体は、衣服としての使用を考慮し、厚みが１．５ｍｍ以下で、曲げ反発性が好ましくは６０％未満である。厚みが１．５ｍｍを超えると、衣服としての風合いが損なわれ、外観品位が非常に悪くなり商品価値が著しく損なわれてしまう。ここで、シート構造体の厚みは、下記上層、中層、下層の厚みを調整すればよいが、特に中層の厚みを調整すればよい。
シート構造体の厚みは、好ましくは０．５mmから１．３mmである。
なお、曲げ反発性が６０％以上では、屈曲時に各層の剥離が生じ易く、耐久性が非常に乏しい構造体となってしまう。そのため、通信性能も著しく低下してしまう。ここで、曲げ反発性を６０％未満にするには、各層の厚みを調整すれば良いが、その中でも中層の厚みを調整するのがより好ましい。上記曲げ反発性は、さらに好ましくは５％から４５％である。
【０００８】
次に、本発明のシート構造体は、上層、中層、下層の３つの層からなる。２次元で通信を行うには、このシート構成にて、シート媒体内に電磁エネルギーを閉じ込め、そのエネルギーを利用しなければならない。シート構成が異なると、シート媒体内に電磁エネルギーを閉じ込めることができず、通信することができなくなってしまう。
【０００９】
上層：
上層の導電性については、層内に導電部と非導電部が存在し、導電部の面積比率が１ｍ２あたり８％から４５％で、導電部が完全に途切れることなく連続していなければならない。層内の導電部の割合が８％未満では電磁エネルギーが消失してしまい良好な通信状態を保つことができなくなる。一方、導電部の割合が４５％を超えると、シート内での電磁エネルギーが相互干渉してしまうため、良好な通信状態を保つことができなくなる。上層における導電部の面積比率は、１ｍ２あたり、好ましくは１０％から４３％である。
この導電部の電気抵抗値も通信性能を大きく左右するものであり、電気抵抗値が低いほうが通信状態を良好に保つことができる。導電部の電気抵抗値が１ｍ２あたり５Ω以下となれば、良好な通信状態を保つことができる。しかしながら、導電部の電気抵抗値が１ｍ２あたり５Ωを超える場合、シート内に電磁エネルギーを伝播、内在させることが出来無いため、２次元での通信が出来なくなってしまう。上層に導電性能を付与するには、導電性を有する素材を使用すれば良い。銅、銀、アルミニウム、ニッケル、ステンレスなどの金属を含んだもの、カーボンブラックを含んだものなどが良く、より好ましくは銅、銀、アルミニウム、ステンレスの繊維状態または印刷、エッチングによって導電性が付与できる状態であれば良い。ここで、導電部の電気抵抗値を１ｍ２あたり５Ω以下にするには、銅、銀、アルミニウム、ステンレスを含んだ素材を使用することが良い。
なお、上記導電部の電気抵抗値は、１ｍ２あたり好ましくは０．００１Ωから３Ωである。
【００１０】
上層の導電形状も特に限定されないが、シート製造時の加工性を考えた場合、図１に示す格子状や、図２に示す蜂の巣状であることが好ましい。その中でも、格子状であり、格子線幅が０．５ｍｍから１．５ｍｍ、格子線間隔が５ｍｍから１０ｍｍであることが特に好ましい。
【００１１】
上層の形状は、シート製造時の加工性やフレキシブルで衣服として使用することを考えた場合、織編物や不織布のような繊維構造体であることが好ましい。また、素材としては、絹・綿などの天然繊維、レーヨン，キュプラなどの再生繊維、アクリル・アクリル系繊維もポリエチレンテレフタレート（PET），ポリエチレンナフタレート（PEN），ポリブチレンテレフタレート（PBT），ポリトリメチレンテレフタレート（PTT）などのポリエステル繊維、ナイロン６，ナイロン６６，ナイロン１２などの脂肪族ポリアミド繊維、ポリパラフェニレンテレフタルアミド，ポリメタフェニレンテレフタルアミドなどの芳香族ポリアミド（アラミド）繊維などが好ましいが、洗濯耐久性・耐光性を考えた場合、より好ましくはポリエステル繊維である。
なお、上層の厚みは、通常、０．０２ｍｍから１．２ｍｍ、好ましくは０．０５ｍｍから０．６ｍｍである。
また、上層の目付けは、通常、５０ｇ／ｍ２から３００ｇ／ｍ２、好ましくは１００ｇ／ｍ２から２５０ｇ／ｍ２である。
【００１２】
中層：
本発明の中層は、８００ＭＨｚから５ＧＨｚでの誘電正接が０．０１以下となる繊維構造体（織物、編物、不織布）であれば良く、中でも、適度に空気層を含んだ不織布やダブルラッセルでポリエステル素材であれば、良好な通信状態を保つことができる。しかしながら、８００ＭＨｚから５GHzでの誘電正接が０．０１を超えると、シート内に電磁エネルギーを内在させることができずエネルギーロスが発生する。そのため、通信性能が大きく低下してしまう。中層の構造体が繊維構造体で無く樹脂やフィルムであると、８００MHｚから５GHｚでの誘電正接が０．０１以下であってもフレキシブル性が大きく損なわれてしまうため、該シート構造体には不適切である。
ここで、上記誘電正接を０．０１以下にするには、空気層を持たせた繊維構造体にすることが好ましい。上記誘電正接は、好ましくは０．００１から０．０１である。
なお、中層の厚みは、通常、０．２ｍｍから１．３ｍｍ、好ましくは０．４ｍｍから１．２ｍｍである。
また、中層の目付けは、通常、５０ｇ／ｍ２から３００ｇ／ｍ２、好ましくは８０ｇ／ｍ２から２５０ｇ／ｍ２である。
【００１３】
下層：
下層は、全面に電磁波シールド性能を有している繊維構造体（織物、編物、不織布）であれば良好な通信状態を保つことができる。電気抵抗値としては、１ｍ２あたり１Ω以下であればよい。しかしながら、下層が全面に導電性を有していない場合、例えば、一部分に絶縁部が存在する場合、または／あるいは、電気抵抗値が１ｍ２あたり１Ωを超えるような場合、その分部から電磁エネルギーが漏洩してしまう。そのため、シート内に電磁エネルギーを内在させることができずエネルギーロスが発生し、通信性能が大きく低下してしまう。
ここで、電気抵抗値を１ｍ２あたり１Ω以下にするには、シート製造時の加工性を考えた場合、ポリエステル繊維を使用した織編物や不織布に、銅・ニッケルでメッキした布帛を用いるのが良い。これらを使用することで、良好な通信状態を保つことができる。
上記電気抵抗値は、好ましくは０．００１Ωから０．８Ωである。
なお、下層の厚みは、通常、０．０５ｍｍから０．５ｍｍ、好ましくは０．１ｍｍから０．４ｍｍである。
また、下層の目付けは、通常、５０ｇ／ｍ２から２５０ｇ／ｍ２、好ましくは８０ｇ／ｍ２から２００ｇ／ｍ２である。
【００１４】
本発明のシートは、上層、中層、下層の３つの層からなるが、加工性を考えた場合、各層を接着させた構造とするのが好ましい。各層を接着させる場合、接着に用いる接着剤や接着の方法に関して特に規定されることは無いが、ホットメルト樹脂による熱接着やアクリル樹脂やウレタン樹脂などによる接着、スチレンブタジエンゴム（SBR）やイソプレンゴム（IR）などによる接着などが好ましい。
【００１５】
以上の本発明の通信用フレキシブルシート構造体におけるシート全体の目付けは、好ましくは３５０ｇ／ｍ２から５５０ｇ／ｍ２、さらに好ましくは３６５ｇ／ｍ２から５３０ｇ／ｍ２である。３５０ｇ／ｍ２未満では、通信するための構造体を得ることが出来ない、一方、５５０ｇ／ｍ２を超えると、衣服として使用するには非常に重くなりすぎてしまう。
【実施例】
【００１６】
以下、実施例より本発明をさらに詳細に説明する。通信性能の評価方法、判定およびフレキシブル性の評価方法、判定は、次のとおりである。
１）通信性能評価方法
図３に示したように、シート構造体上に置かれた２つの近接コネクターを距離ｒだけ離して配置し、アジデント社製、ネットワークアナライザーを用いて、２．４５GHzにおける透過係数Xを計測した。ここで、近接コネクターの距離は、１０ｃｍ間隔とし１０ｃｍから８０ｃｍまで計測を行った。また、使用した近接コネクターは、シート構造体上で２．４５GHzにピークを持つものを使用した。
【００１７】
２）通信性能判定方法
２−１）計測した透過係数Xの平均値（Xav.）を算出し、Xav.≧−３０ｄＢであれば合格とし、それ以外は不合格とした。
２−２）最大透過係数（Xmax）と最小透過係数（Xmin）の差（ΔX）を算出し、ΔX≦１０ｄＢであれば合格とし、それ以外は不合格とした。
【００１８】
３）測定
３−１）電気抵抗値
三菱化学製「ロレスタＭＰ
ＭＣＰ−Ｔ３５０」を用いて、上層および下層の電気抵抗値を測定した。
３−２）誘電正接
２．４５GHzでの誘電正接を、円筒空胴共振器法にて測定した。
３−３）厚み
尾崎製作所製「ダイヤルシックネスゲージ」を用いて測定した。
【００１９】
４）フレキシブル性測定方法
インストロン製引張試験機を用い、ＪＩＳ
Ｌ １０９６−２００４ ６．２０．３ 曲げ反発性試験Ｃ法（ループ圧縮法）にて測定した。５ｃｍ×２ｃｍの試験片をタテ・ヨコそれぞれ３枚採取し、両側０．５ｃｍのところに印をつけ、印間隔を４ｃｍとした。次いで、引張試験機に曲げ反発装置を取り付け、ＪＩＳ規定の試験条件にて試験を行い、曲げ反発率（％）を求めた。
５）判定方法
４）で測定した曲げ反発率（％）が６０％未満で合格、それ以上は不合格とした。
【００２０】
実施例１
上層にはステンレス繊維を格子状に織り込んだ目付２００ｇ／ｍ２のポリエチレンテレフタレート（ＰＥＴ）織物、中層には厚さ１ｍｍ、目付け１１０ｇ／ｍ２のＰＥＴ不織布（オーツカ社製のニードルパンチ不織布）、下層にはＰＥＴ織物に銅・ニッケルをメッキした目付け８５ｇ／ｍ２の電磁波シールド布帛（帝人ファイバー社製「ＳＴ２０５０」）を使用した。上層の格子形状は、線幅が１．３ｍｍ、線間隔が８ｍｍであり、導電部比率は１３％である。これらを、目付け３０ｇ／ｍ２のエステル系ホットメルト樹脂（東レファインケミカル社製ケミットフィルム、以下同じ）を用いて、１３０℃×１分の熱をかけて接着させた。下層と中層をまず接着させ、その後、上層を接着する手順で行った。上層の導電部の電気抵抗値は１ｍ２あたり１Ω、中層の誘電正接は０．０１、下層の電気抵抗値は０．０３Ωであった。
上層の織物に使用したステンレス繊維は、ベカルト東綱メタルファイバー社製で、繊度２,２００デシテックス、ＰＥＴ繊維は帝人ファイバー社製「テトロン」で、繊度２８０デシテックス。経にPET繊維１４本毎にステンレス繊維を２本の繰り返しとし、緯はPET繊維１２本毎にステンレス繊維２本の繰返しとした。
【００２１】
実施例２
上層にはＰＥＴ織物にウレタン樹脂をラミネート加工したＰＥＴ布帛（川島織物セルコン社製「ニューシェルフII」）に格子状に銀ペーストをプリントして目付２００ｇ／ｍ２のＰＥＴ布帛を得た。中層には厚さ１ｍｍ、目付け１１０ｇ／ｍ２のＰＥＴ不織布（オーツカ社製のニードルパンチ不織布）、下層にはＰＥＴ織物に銅・ニッケルをメッキした目付け８５ｇ／ｍ２の電磁波シールド布帛（帝人ファイバー社製「ＳＴ２０５０」）を使用した。上層の格子形状は、線幅が１．４ｍｍ、線間隔が５ｍｍであり、導電部比率は４３％である。これらを、目付け３０ｇ／ｍ２のエステル系ホットメルト樹脂を用いて１３０℃×１分の熱をかけて接着させた。下層と中層をまず接着させ、その後、上層を接着する手順で行った。上層の導電部の電気抵抗値は１ｍ２あたり０．３Ω、中層の誘電正接は０．０１、下層の電気抵抗値は０．０３Ωであった。
【００２２】
実施例３
上層にはＰＥＴ織物に格子状に銀ペーストをプリントして目付１１０ｇ／ｍ２のＰＥＴ布帛を得た。中層には厚さ１ｍｍ、目付け１１０ｇ／ｍ２のＰＥＴ不織布（オーツカ社製のニードルパンチ不織布）、下層にはＰＥＴ織物に銅・ニッケルをメッキした目付け８５ｇ／ｍ２の電磁波シールド布帛（帝人ファイバー製「ＳＴ２０５０」）を使用した。上層の格子形状は、線幅が１ｍｍ、線間隔が７ｍｍであり、導電部比率は１５％である。これらを、目付け３０ｇ／ｍ２のエステル系ホットメルト樹脂を用いて１３０℃×１分の熱をかけて接着させた。下層と中層をまず接着させ、その後、上層を接着する手順で行った。上層の導電部の電気抵抗値は１ｍ２あたり０．３Ω、中層の誘電正接は０．０１、下層の電気抵抗値は０．０３Ωであった。
上層の織物に使用したＰＥＴ繊維は、帝人ファイバー社製「テトロン」で、繊度８４デシテックスで、経・緯ともに１００本／インチの平織りとした。
【００２３】
比較例１
上層にはＰＥＴ織物にウレタン樹脂をラミネート加工したＰＥＴ布帛（川島織物セルコン社製「ニューシェルフII」）に格子状に銀ペーストをプリントして目付２００ｇ／ｍ２のＰＥＴ布帛を得た。中層には厚さ１ｍｍ、目付け９５ｇ／ｍ２の低密度ポリエチレン樹脂（下関パッキング社製の軟質ポリエチレン板）、下層にはＰＥＴ織物に銅・ニッケルをメッキした目付け８５ｇ／ｍ２の電磁波シールド布帛（帝人ファイバー社製「ＳＴ２０５０」）を使用した。上層の格子形状は、線幅が１ｍｍ、線間隔が７ｍｍであり、導電部比率は１５％である。これらを、ＳＢＲ系接着剤（住友スリーエム社製の３Ｍスプレーのり７７）を塗布量が２０ｇ／ｍ２になるようスプレーにて均一に吹き付け接着させた。下層と中層をまず接着させ、その後、上層を接着する手順で行った。上層の導電部の電気抵抗値は１ｍ２あたり０．３Ω、中層の誘電正接は０．００７、下層の電気抵抗値は０．０３Ωであった。
【００２４】
比較例２
上層にはＰＥＴ織物にウレタン樹脂をラミネート加工したＰＥＴ布帛（川島織物セルコン社製「ニューシェルフII」）に格子状に銀ペーストをプリントして目付２００ｇ／ｍ２のPET布帛を得た。中層には厚さ１ｍｍ、目付け１１０ｇ／ｍ２のＰＥＴ不織布（オーツカ社製のニードルパンチ不織布）、下層にはPET織物にカーボンブラックを固形分換算で２０重量％配合させたウレタン樹脂（大日本インキ化学工業社製ボンディック）を５０μｍ厚に塗布した目付け１３０ｇ／ｍ２のウレタン樹脂コートＰＥＴ布帛を使用した。下層の織物に使用したＰＥＴ繊維は、帝人ファイバー社製「テトロン」で、繊度８４デシテックスで、経・緯ともに１００本／インチの平織りとした。これらを、目付け３０ｇ／ｍ２のエステル系ホットメルト樹脂を用いて１３０℃×１分の熱をかけて接着させた。下層と中層をまず接着させ、その後、上層を接着する手順で行った。上層の導電部の電気抵抗値は１ｍ２あたり０．３Ω、中層の誘電正接は０．０１、下層の電気抵抗値は５Ωであった。
【００２５】
比較例３
上層にはＰＥＴ織物にウレタン樹脂をラミネート加工したＰＥＴ布帛（川島織物セルコン製「ニューシェルフII」）に格子状に銀ペーストをプリントして目付２００ｇ／ｍ２のＰＥＴ布帛を得た。中層には厚さ３ｍｍ、目付け２８０ｇ／ｍ２のＰＥＴ不織布（日本不織布社製のボンニップ）、下層にはＰＥＴ織物に銅・ニッケルをメッキした目付け８５ｇ／ｍ２の電磁波シールド布帛（帝人ファイバー製「ＳＴ２０５０」）を使用した。上層の格子形状は、線幅が１ｍｍ、線間隔が７ｍｍであり、導電部比率は１５％である。これらを、目付け４０ｇ／ｍ２のエステル系ホットメルト樹脂を用いて１３０℃×１分の熱をかけて接着させた。下層と中層をまず接着させ、その後、上層を接着する手順で行った。上層の導電部の電気抵抗値は１ｍ２あたり０．３Ω、中層の誘電正接は０．０２、下層の電気抵抗値は０．０３Ωであった。
以上の結果を表１に示す。
【００２６】
【表１】
2008160615.tif 000003
【００２７】
評価結果：
○・・・・・通信可能であり、フレキシブル性がある。
△・・・・・通信可能であるが、フレキシブル性が無い。
×・・・・・フレキシブル性はあるが通信は不可能。
××・・・通信もフレキシブル性も無い。
【産業上の利用可能性】
【００２８】
本発明の通信用フレキシブルシート構造体は、周波数が８００ＭＨｚから５ＧＨｚの周波数帯で、２次元での通信が可能であり、特にウェアラブルコンピューター用の通信シートとして有用である。
【図面の簡単な説明】
【００２９】
【図１】本発明の1実施態様で通信用フレキシブルシート構造体の上層の正面図である。
【図２】本発明の他の実施態様で、通信用フレキシブルシート構造体の上層の正面図である。
【図３】本発明の通信性能評価方法をするための通信用フレキシブルシート構造体の上層の正面図である。
【図１】
2008160615.tif 000004
【図２】
2008160615.tif 000005
【図３】
2008160615.tif 000006